(57)【特許請求の範囲】
【請求項１】
複数のステップにより構成されるプラズマ処理条件によって試料を処理室にてプラズマ処理するプラズマ処理方法において、
第一のステップを実施する第一の工程と、
前記第一の工程後、前記第一のステップのガス供給を停止するとともに不活性ガスを供給する第二の工程と、
前記第二の工程後、前記第二の工程の不活性ガスの供給を停止するとともに第二のステップのガスを供給する第三の工程と、
前記第二のステップを実施する第四の工程とを有し、
前記処理室の内部に残留している前記第一のステップのガス量を前記第二の工程にて検知し、
前記処理室の内部に到達した前記第二のステップのガス量を前記第三の工程にて検知し、
前記第二の工程の検知結果に基づいて前記第二の工程から前記第三の工程に移行し、
前記第三の工程の検知結果に基づいて前記第三の工程から前記第四の工程に移行することを特徴とするプラズマ処理方法。
【請求項２】
請求項１に記載のプラズマ処理方法において、
前記処理室の内部に残留している前記第一のステップのガス量は、前記第二の工程のプラズマ発光の変化に基づいて検知され、
前記処理室の内部に到達した前記第二のステップのガス量は、前記第三の工程のプラズマ発光の変化に基づいて検知されることを特徴とするプラズマ処理方法。
【請求項３】
請求項１に記載のプラズマ処理方法において、
前記第二の工程および前記第三の工程は、前記試料が載置される試料台に高周波電力が供給され、
前記処理室の内部に残留している前記第一のステップのガス量は、前記第二の工程の前記高周波電力によるピーク間電圧の変化に基づいて検知され、
前記処理室の内部に到達した前記第二のステップのガス量は、前記第三の工程の前記高周波電力によるピーク間電圧の変化に基づいて検知されることを特徴とするプラズマ処理方法。
【請求項４】
請求項１に記載のプラズマ処理方法において、
前記試料が載置される試料台に供給される高周波電力は、前記第二のステップのガスが前記処理室の内部に到達したことが前記第三の工程にて検知された後、前記第四の工程にて供給されることを特徴とするプラズマ処理方法。
【請求項５】
請求項１に記載のプラズマ処理方法において、
前記第二の工程および前記第三の工程は、前記試料が載置される試料台に時間変調された高周波電力が供給されることを特徴とするプラズマ処理方法。
【請求項６】
請求項５に記載のプラズマ処理方法において、
前記第二の工程および前記第三の工程は、時間変調された高周波電力によりプラズマが生成されることを特徴とするプラズマ処理方法。
【請求項７】
複数のステップにより構成されるプラズマ処理条件によって試料がプラズマ処理される処理室と、プラズマを生成するための第一の高周波電力を供給する第一の高周波電源と、前記試料が載置される試料台と、前記試料台に第二の高周波電力を供給する第二の高周波電源とを備えるプラズマ処理装置において、
第一のステップを実施する第一の工程と、前記第一の工程後、前記第一のステップのガス供給を停止するとともに不活性ガスを供給する第二の工程と、前記第二の工程後、前記第二の工程の不活性ガスの供給を停止するとともに第二のステップのガスを供給する第三の工程と、前記第二のステップを実施する第四の工程とを実行する制御装置をさらに備え、
前記制御装置は、前記処理室の内部に残留している前記第一のステップのガス量を前記第二の工程にて検知し、
前記処理室の内部に到達した前記第二のステップのガス量を前記第三の工程にて検知し、
前記第二の工程の検知結果に基づいて前記第二の工程を前記第三の工程に移行させ、
前記第三の工程の検知結果に基づいて前記第三の工程を前記第四の工程に移行させることを特徴とするプラズマ処理装置。
【請求項８】
請求項７に記載のプラズマ処理装置において、
前記第二の工程の検知結果は、前記第二の工程のプラズマ発光の変化に基づいて検知された結果であり、
前記第三の工程の検知結果は、前記第三の工程のプラズマ発光の変化に基づいて検知された結果であることを特徴とするプラズマ処理装置。
【請求項９】
請求項７に記載のプラズマ処理装置において、
前記第二の工程の検知結果は、前記第二の工程の前記第二の高周波電力によるピーク間電圧の変化に基づいて検知された結果であり、
前記第三の工程の検知結果は、前記第三の工程の前記第二の高周波電力によるピーク間電圧の変化に基づいて検知された結果であることを特徴とするプラズマ処理装置。
【請求項１０】
請求項７に記載のプラズマ処理装置において、
前記第二の高周波電力は、前記第二のステップのガスが前記処理室の内部に到達したことが前記第三の工程にて検知された後、前記第四の工程にて供給されることを特徴とするプラズマ処理装置。
【請求項１１】
請求項７に記載のプラズマ処理装置において、
前記第二の工程および前記第三の工程における前記第二の高周波電力は、時間変調された高周波電力であることを特徴とするプラズマ処理装置。
【請求項１２】
請求項１１に記載のプラズマ処理装置において、
前記第二の工程および前記第三の工程におけるプラズマは、時間変調された高周波電力により生成されることを特徴とするプラズマ処理装置。
【発明の詳細な説明】
【技術分野】
【０００１】
本発明は、プラズマ処理方法に係わり、特にプラズマ処理中にガスを入れ換えながら微細なプラズマ処理を行うプラズマ処理方法に関する。
【背景技術】
【０００２】
近年の半導体技術の微細化や構造の複雑化により、半導体微細加工におけるエッチング工程では、アスペクト比の高い垂直形状加工を要求されている。これを実現するための方法として、様々な方法が知られているが、そのひとつに２つ又は３つ以上のプロセスを交互に繰り返してエッチングを進行させるサイクルエッチングが用いられている。例えば、エッチングと保護膜形成を交互に繰り返しながらエッチングを進行させる方法がある。
【０００３】
サイクルエッチングを構成する各プロセスは、ガス種、ガス流量、処理室内の圧力や電極基板への高周波電力など、各々の設定値を有している。各プロセスのガスの効果をより高めるためには、各プロセスで使用するガスの供給タイミングとバイアスを発生させるための電極基板へ印加する高周波電力を同期させなければならない。
【０００４】
ガスの処理室への導入量の制御は、質量流量コントローラ（以下、ＭＦＣと称する）に所望の流量を流すための制御信号を与えることにより一般に行われている。しかしながら、ＭＦＣに流量の信号を与えた後、処理室にガスが導入されるまでには、ＭＦＣの応答時間、ガス配管やシャワープレート、処理室内の圧力やガスの流れなどが影響して１秒程度の遅延が発生する。また、その遅延は、０．２〜０．３秒ほどのばらつきをもっている。
【０００５】
そのため、ＭＦＣへの制御信号を与えてからガスが実際に処理室に導入されるまでの遅延を考慮して電極への高周波電力印加の時間の制御を行わないと、処理室内でエッチングまたは保護膜形成を行うプラズマが生成されているタイミングと、それぞれのプロセスに適したバイアスが発生するタイミングに無視できない時間のずれが生じ、最適な処理が実現されなくなる。
【０００６】
ガスの供給タイミングとバイアスを発生させるための電極基板へ印加する高周波電力を同期させる方法としては、エッチングガスと保護膜形成ガスの入れ変わり時間を発光スペクトル・質量分析計を用いてガス濃度を検知することにより求め、高周波電力を同期させる方法が特許文献１に開示されている。
【先行技術文献】
【特許文献】
【０００７】
【特許文献１】特開２０１３−５８７４９
【発明の概要】
【発明が解決しようとする課題】
【０００８】
しかしながら上記従来技術では、以下の点についての考慮が十分なされていなかった。
【０００９】
特許文献１に記載された技術は、処理室内に第１のプロセスガスを導入し、上記ガスの発光スペクトルやガス濃度を検知した後、対応する第１の高周波バイアス電力を印加する。この場合、第１の高周波バイアス電力を印加する時点で、第１のプロセスガスが処理室内に充填されていないため、最適な第１のプロセス処理が実施されない。
【００１０】
また、特許文献１では、急速交互プロセスを開始させる場合、第２のプロセスガスを導入し、上記ガスの発光スペクトルやガス濃度を検知した後、対応する第２のバイアス電力を印加する。この場合、第２のプロセスガスを検知した時点では、処理室内に第１のプロセスガスが残留しているため、第１と第２のプロセスガスの反応により予期しないエッチングが生じる。また、ＭＦＣに流量の信号を与えてから処理室にガスが導入されるまでの遅延時間は、０．２〜０．３秒のばらつきを有しているため、ステップ切り換え毎にばらつきが生じ、安定性の高いステップ切り替えの検知を実現できない。
【００１１】
このようなことを鑑みて本発明は、プラズマ処理中にガスを入れ換えながらプラズマ処理を行うプラズマ処理方法において、安定性の高いステップ切り替えを検知することができるプラズマ処理方法を提供する。
【課題を解決するための手段】
【００１２】
本発明は、複数のステップにより構成されるプラズマ処理条件によって試料を処理室にてプラズマ処理するプラズマ処理方法において、第一のステップを実施する第一の工程と、前記第一の工程後、前記第一のステップのガス供給を停止するとともに不活性ガスを供給する第二の工程と、前記第二の工程後、前記第二の工程の不活性ガスの供給を停止するとともに第二のステップのガスを供給する第三の工程と、前記第二のステップを実施する第四の工程とを有し、前記処理室の内部に残留している前記第一のステップのガス量を前記第二の工程にて検知し、前記処理室の内部に到達した前記第二のステップのガス量を前記第三の工程にて検知し、前記第二の工程の検知結果に基づいて前記第二の工程から前記第三の工程に移行し、前記第三の工程の検知結果に基づいて前記第三の工程から前記第四の工程に移行することを特徴とする。
【発明の効果】
【００１３】
本発明により、プラズマ処理中にガスを入れ換えながらプラズマ処理を行うプラズマ処理方法において、安定性の高いステップ切り替えを検知することができる。
【図面の簡単な説明】
【００１４】
【図１】本発明の実施例に関わるプラズマ処理装置の構成を説明する縦断面図である。
【図２】サイクルエッチングを示すフローチャートである。
【図３】ガスの入れ替えをプラズマ発光の変化により検知する場合のシーケンス図である。
【図４】ガスの入れ替えをＲＦバイアス電力のピーク ｔｏ ピーク電圧の変化により検知する場合のシーケンス図である。
【発明を実施するための形態】
【００１５】
以下、本発明の実施形態を図面を用いて説明する。最初に本実施例で使用するマイクロ波ＥＣＲ(Ｅｌｅｃｔｒｏｎ  Ｃｙｃｌｏｔｒｏｎ  Ｒｅｓｏｎａｎｃｅ)エッチング装置について図１を用いて説明する。
【００１６】
上部が開放された真空容器１０１の上部に真空容器１０１内にエッチングガスを封入するための石英製の誘電体窓１０３を設置することにより、処理室１０４を形成する。真空容器１０１の上部には、真空容器１０１内にエッチングガスを導入するための石英製のシャワープレート１０２を設置し、シャワープレート１０２にはガス配管１１７を介してエッチングガスを流すための質量流量コントローラ（Ｍａｓｓ  Ｆｌｏｗ  Ｃｏｎｔｒｏｌｌｅｒ：ＭＦＣ）１０５が接続される。また、真空容器１０１には、真空排気口１０６を介して真空排気装置１０８が接続されている。
【００１７】
プラズマ生成装置として、第一の高周波電源１０９が設置される。プラズマを生成するための高周波電力を処理室１０４に伝送するため、誘電体窓１０３の上方に導波管１０７が設けられる。処理室１０４の外周部には、磁場を形成するための磁場発生コイル１１０が設けてあり、第一の高周波電源１０９より発振された高周波電力は、磁場発生コイル１１０により形成された磁場との相互作用により処理室１０４内に高密度プラズマを生成する。
【００１８】
また、誘電体窓１０３に対向して真空容器１０１の下部に試料であるウエハ１１２が載置される電極１１１が設けられる。試料台である電極１１１の表面は、溶射膜(図示省略)で被覆されており、高周波フィルター１１５を介して直流電源１１６が接続されている。
【００１９】
また、電極１１１には、マッチング回路１１３を介して第二の高周波電源１１４が接続される。電極１１１上にウエハ１１２が載せられた状態で、この高周波バイアス電源１１４から供給された高周波電力（以下、ＲＦバイアス電力と称する。）によりウエハ表面にバイアス電位が形成され、電極１１１上方の処理室１０４内に生成されるプラズマとの間の電位差によりイオンをウエハ上面に引き込む。尚、第二の高周波電源１１４から供給されたＲＦバイアス電力によるウエハ１１２に発生するピーク トウ ピーク電圧を以下、Ｖｐｐと称する。また、「ピーク トウ ピーク電圧」は、「ピーク間電圧」と同義語とする。
【００２０】
次に上述したマイクロ波ＥＣＲエッチング装置を用いた本発明の実施例について以下に説明する。
【００２１】
図２は、本発明に係るサイクルエッチングのフローチャートである。図２では、サイクルエッチングを構成する第１および第２のプロセスステップを保護膜形成ステップおよびエッチングステップとし、各処理ステップの間に真空処理室内の被処理基板をエッチングせず  かつ  プラズマ放電を継続可能なガスを導入してプラズマ放電を継続する移行ステップを挿入している。具体的に、保護膜形成ステップはＳ１〜Ｓ３、移行ステップは、Ｓ４〜Ｓ５およびＳ９〜Ｓ１０、エッチングステップはＳ６〜Ｓ８で示される。また、保護形成ステップまたは、エッチングステップは、それぞれ、プラズマ処理条件を構成する各ステップのことである。言い換えると、プラズマ処理条件は、一つのステップであり、または複数のステップの集合体である。以下に、図２のフローチャートについて説明する。
【００２２】
始めに保護膜形成ステップで使用する保護膜形成ガスの供給を開始するようＭＦＣに制御信号を伝え、保護膜形成ガスを処理室内に投入する（Ｓ１）。しかし、実際にはＭＦＣに信号を与えたあと、処理室にガスが到達するまでには、ＭＦＣの応答時間、ガス配管やシャワープレート、処理室内の圧力やガスの流れなどが影響し１秒程度の遅延が発生する。この遅延後、保護膜形成ガスが処理室内に供給され、処理室内へ到達したことを検知した後（Ｓ２）、保護膜形成プロセスを開始する。
【００２３】
保護膜形成プロセスでは、ＲＦバイアス電力およびその他のパラメータを適用する（Ｓ３）。保護膜形成プロセスが進行した後、処理室内にステップ移行ガスを導入する（Ｓ４）。１秒程度の遅延後、ステップ移行ガスが処理室内に到達すると、処理室内のガスが保護膜形成ガスからステップ移行ガスに徐々に切り換わり、発光スペクトルやプラズマ密度が変化する。発光スペクトルやプラズマ密度が一定値となった時点で、処理室内のガスがステップ移行ガスで充填された、または、処理室内に残留している保護膜形成ガスが無くなったと判断し（Ｓ５）、次にエッチングステップで使用するエッチングガスを投入する（Ｓ６）。
【００２４】
１秒程度の遅延後、エッチングガスが処理室内に到達すると、処理室内のガスがステップ移行ガスからエッチングガスに徐々に切り換わり、発光スペクトルやプラズマ密度が変化する。発光スペクトルやプラズマ密度が一定値となった時点で、処理室内のガスがエッチングガスで充填されたと判断し（Ｓ７）、エッチングプロセスを開始する。エッチングプロセスでは、ＲＦバイアスおよびその他のパラメータに切り替え、エッチングプロセスを進行させる（Ｓ８）。
【００２５】
エッチングプロセスが進行した後、処理室内に再びステップ移行ガスを導入する（Ｓ９）。１秒程度の遅延後、ステップ移行ガスが処理室内に到達し、ガスがエッチングガスからステップ移行ガスに徐々に切り換わり、発光スペクトルやプラズマ密度が変化する。発光スペクトルやプラズマ密度が一定値となった時点で、処理室内のガスがステップ移行ガスで充填された、または処理室内に残留しているエッチングガスが無くなったと判断する（Ｓ１０）。
【００２６】
さらにエッチングが必要な場合はＳ１に戻り、Ｓ１〜Ｓ１０のサイクルを再度実施して目標のエッチング深さに到達するまで行う。目標のエッチング深さまで到達した場合は、サイクルを終了する。本実施例では、保護膜形成プロセスからサイクルエッチを開始したが、エッチングステップまたは移行ステップから開始しても同様のシーケンスであり、同様の作用効果が得られる。
【００２７】
次に本発明に係わる、ガス充填完了の検知に基づいたステップの切り替えについて詳細に説明する。本発明の特徴は、処理室内にて前ステップで導入していたガスの残留ガスが完全に無くなり、後ステップのガスが処理室内に充填完了されたことを検知した後に、後ステップのＲＦバイアスおよびその他のパラメータに切り替えることで、処理室内のプロセスガスと高周波バイアス電力とを正確に同期させることができる点にある。
【００２８】
後ステップのガスが処理室内に充填完了されたことを検知する方法の例として、図３には、プラズマによる発光スペクトルにより検知する方法、または、図４にはＶｐｐの変動から検知する方法を示す。図３および図４は、図２における保護膜形成プロセス進行（Ｓ３）からエッチングプロセス進行（Ｓ８）に対応している。また、図３および図４では移行ステップのガスとしてアルゴンガスを使用している。
【００２９】
先ず、図３を用いてプラズマによる発光スペクトルによりガスの充填を検知する方法を説明する。破線３０１は、アルゴンガスのＭＦＣの設定値である。破線３０３は、保護膜形成ガスまたはエッチングガスのＭＦＣの設定値である。実線３０２および実線３０４は、それぞれ処理室内を流れるアルゴンガスおよび保護膜形成ガスもしくはエッチングガスの流量である。実線３０５は、印加するＲＦバイアス電力、実線３０６は、プラズマによる発光スペクトルである。
【００３０】
時刻Ｔ３−０に至るまでは保護膜形成ステップが進行していることを示す（Ｓ３）。保護膜形成ステップ進行後、時刻Ｔ３−０にて破線３０３に示すようにアルゴンガスを投入するようＭＦＣに制御信号を伝え、同時に保護膜形成ガスの供給量も０（ｍｌ／ｍｉｎ）とするようＭＦＣに制御信号を伝える（破線３０１）。さらに、ＲＦバイアス電力も０（Ｗ）に切り替える。ＲＦバイアス電力は、信号を与えた直後に切り替わるが、ＭＦＣは信号を与えられた後、処理室にガスが到達するまでには、ＭＦＣの応答時間、ガス配管やシャワープレート、処理室内の圧力やガスの流れなどが影響して１秒程度の遅延が発生する。
【００３１】
この遅延のため、実線３０２に示すように時刻Ｔ３−０から時刻Ｔ３−１まで保護膜形成ガスは処理室内に一定量で流れている。時刻Ｔ３−１以降、処理室内に残留する保護膜形成ガス流量は減少し、後に０（ｍｌ／ｍｉｎ）となる。一方、アルゴンガスは実線３０４に示すとおり、時刻Ｔ３−０でＭＦＣに信号を与えたあと、遅延後の時刻Ｔ３−１以降に処理室内に流れ始め、後に一定量で処理室内に流れる。発光スペクトル３０６は、時刻Ｔ３−０から時刻Ｔ３−１にかけて変化し、時刻Ｔ３−１から時刻Ｔ３−２にかけてさらに変化する。
【００３２】
これは、時刻Ｔ３−０から時刻Ｔ３−１にかけてはＲＦバイアス電力の変化による反応生成物の影響、時刻Ｔ３−１から時刻Ｔ３−２にかけては処理室内に残留している保護膜形成ガス３０２が減少、アルゴンガス３０４が増加し、プラズマの密度が変化した影響と考えられる。後に発光スペクトル３０６が一定となった時刻Ｔ３−２からＴ３−３において処理室内のガスがアルゴンガスで充填されたと判断する。次に、この時刻Ｔ３−３にて破線３０３に示すようにエッチングガスを供給するようＭＦＣに制御信号を伝える。同時に時刻Ｔ３−３にて、アルゴンガスの供給量も０（ｍｌ／ｍｉｎ）とするようＭＦＣに制御信号を伝える（破線３０１）。
【００３３】
１秒程度の遅延のため、実線３０２に示すように時刻Ｔ３−３でＭＦＣに信号を与えたあと、時刻Ｔ３−４までアルゴンガスは処理室内に一定量で流れている。時刻Ｔ３−４以降、処理室内に残留するアルゴンガス流量は減少し、後に０（ｍｌ／ｍｉｎ）となる。一方、エッチングガスは実線３０４に示すとおり、時刻Ｔ３−３でＭＦＣに信号を与えたあと、遅延後の時刻Ｔ３−４以降、処理室内に流れ始め、後に一定量で処理室内に流れる。発光スペクトル３０６は、時刻Ｔ３−４まで一定値を示しているが、時刻Ｔ３−４から時刻Ｔ３−５にかけて変化する。
【００３４】
これは、処理室内に残留しているアルゴンガス３０２が減少、エッチングガス３０４が増加し、プラズマの密度が変化したためである。発光スペクトルが変動し、後に一定となった時刻Ｔ３−５からＴ３−６において処理室内のガスがエッチングガスで充填されたと判断する。この時刻Ｔ３−６にてエッチングプロセスのＲＦバイアス電力やその他のパラメータに切り替え、エッチングステップを開始する。
【００３５】
次に図４を用いてＶｐｐの変動によりガスの充填検知を行う方法を説明する。実線４０１はＶｐｐを示す。先ず図４では、時刻Ｔ３−０にてアルゴンガス３０１および保護膜形成ガス３０３のＭＦＣに制御信号を伝え、ＲＦバイアス電力を０（Ｗ）より大きい値に切り替える。時刻Ｔ３−０以降もＲＦバイアス電力が印加されているため、Ｖｐｐは、０（Ｖ）より大きい値が得られる。遅延後、実線３０２および３０４に示すように、時刻Ｔ３−１から時刻Ｔ３−２にかけて処理室内に残留する保護膜形成ガス流量は減少し、一方アルゴンガスは増加する。
【００３６】
この時、Ｖｐｐ４０１は、プラズマ密度の変化により変動する。その後、Ｖｐｐ４０１が一定となった時刻Ｔ３−２からＴ３−３において処理室内のガスがアルゴンガスで充填されたと判断する。次に、この時刻Ｔ３−３にて破線３０３に示すようにエッチングガスを投入するようＭＦＣに制御信号を伝える。同時に時刻Ｔ３−３にて、アルゴンガスの供給量も０（ｍｌ／ｍｉｎ）とするようＭＦＣに制御信号を伝える（破線３０１）。１秒程度の遅延のため、実線３０２に示すように時刻Ｔ３−３でＭＦＣに信号を与えた後、時刻Ｔ３−４までアルゴンガスは処理室内に一定量で流れている。
【００３７】
時刻Ｔ３−４以降、処理室内に残留するアルゴンガス流量は減少し、後に０（ｍｌ／ｍｉｎ）となる。一方、エッチングガスは実線３０４に示すとおり、時刻Ｔ３−３でＭＦＣに信号を与えたあと、遅延後の時刻Ｔ３−４以降、処理室内に流れはじめ、後に一定量で処理室内に流れる。Ｖｐｐ４０１は、時刻Ｔ３−２から時刻Ｔ３−４まで一定値を示しているが、時刻Ｔ３−４から時刻Ｔ３−５にかけて変化する。
【００３８】
これは、処理室内に残留しているアルゴンガス３０２が減少すると共にエッチングガス３０４が増加し、プラズマの密度が変化したためである。Ｖｐｐ４０１が変動し、後に一定となった時刻Ｔ３−５からＴ３−６において、処理室内のガスがエッチングガスで充填されたと判断する。この時刻Ｔ３−６にてエッチングプロセスのＲＦバイアス電力やその他のパラメータに切り替え、エッチングステップを開始する。
【００３９】
本実施例では、発光スペクトルおよびＶｐｐの挙動から処理室内へのガスの充填を検知する方法を説明したが、その他にガス濃度や圧力等のプラズマに影響されるパラメータでも検知可能である。また、図３及び図４では、保護膜形成プロセス、移行ステップ、エッチングプロセスを順次行うシーケンスであるが、エッチングプロセス、移行ステップ、保護膜形成プロセスを順次行うシーケンスについても本発明を同様に適用である。また、図４における発光スペクトル３０６及びＶｐｐ４０２の挙動は、プロセスガスの種類や流量等に依るため、本発明は、図４の実線４０２の挙動(遅延時間等)に限定されるものではない。次に本発明の実施形態に係るプラズマ処理条件の具体例を示す。
【００４０】
先ず表１は、従来のサイクルエッチングの条件を示す表である。サイクルエッチング条件は、主に保護膜形成ステップとエッチングステップの２つから構成されている。ステップ１は、保護膜形成ステップとしてＯ２ガスを使用し、５０ＷのＲＦバイアス電力を印加している。ステップ２は、エッチングステップとしてＣｌ２ガスを使用し、３００ＷのＲＦバイアスを印加している。ステップ３以降は、更なるサイクルが必要な場合にステップ１に戻りサイクルエッチングを継続する。
【００４１】
【表１】
0006523989.tif 000002
表２は、本発明に係るサイクルエッチングの条件を示す表である。表１と同様、サイクルエッチング条件は、主に保護膜形成ステップとエッチングステップから構成されている。本発明では、サイクルエッチングを構成する各プロセスステップ(保護膜形成ステップまたはエッチングステップ)の間に移行ステップを挿入しているが、移行ステップの時間は、プラズマ発光等によりガスの入れ替わりの検知により決定されるため、レシピ上で秒数設定はしない。そのため、表２では、サイクルエッチを構成するプロセスステップとは別に移行ステップの欄を設けており、これによりレシピ設定が容易となる。尚、本発明としては、予め求めたガスの入れ替わりを移行ステップの時間として設定しても良い。
【００４２】
【表２】
0006523989.tif 000003
移行ステップとしてガスはＡｒを使用し、ＲＦバイアス電力は、被処理基板がエッチングされないように０Ｗを使用する。この移行ステップを設けた場合、必ず各プロセスステップ間に移行ステップが挿入されるように設定することで、本発明を実施できる。また、図４のようにＶｐｐの変動から処理室内のガスの入れ替わりを検知する場合は、移行ステップにＲＦバイアス電力を低電力で印加することで検知可能となる。
【００４３】
表２では、プロセスステップは保護膜形成ステップとエッチングステップから構成されているが、これに限定されるものではなく、２種類のエッチングステップから構成される場合もある。また、３種類以上のプロセスステップから構成されるサイクルエッチングも多々用いられている。移行ステップで使用するガスについては、被処理基板のエッチングされないことを確認するため、事前に試験等を行うと良い。また、移行ステップで使用するガス種は、１種類のみに限定せず、２種類以上のガスを使用しても良い。さらに本実施例での移行ステップは、Ａｒガスを使用した例について説明したが、本発明としては、Ｈｅ、Ｘｅ、Ｋｒ、Ｎ２等の不活性ガスであれば良い。
【００４４】
また、移行ステップのＲＦバイアス電力は０Ｗであれば、エッチングを最小限に抑えられるが、図４のように移行ステップでＲＦバイアス電力を印加する場合は、連続的に印加する方法に加え、時間変調された間欠的なＲＦバイアス電力を印加することもできる。これにより、被処理基板へのイオンの衝突時間は減少するため、エッチングされにくくなる。さらに、ＲＦバイアス電力に加え、プラズマを生成するための高周波電力も時間変調し間欠的に印加することができる。これにより、プラズマ中のラジカル、イオンの数が減少し、さらに被処理基板はエッチングされにくくなる。
【００４５】
以上、本発明は、それぞれ異なるガスと処理条件を有する複数のプロセスステップおよび各処理ステップの間に真空処理室内の試料である被処理基板をエッチングせずかつプラズマ放電を継続可能なガスを導入してプラズマ放電を継続する移行ステップを設けたサイクルエッチングにおいて、前ステップで導入していたガスの残留ガスが無くなったことを検知し、後ステップのガスが処理室内に充填されたことを検知した後に、後ステップの高周波バイアス電力や他のパラメータに切り替える。
【００４６】
これにより、ガスを入れ換えながら行うプラズマ処理方法において、複数のプロセスステップのガスの混合がなく、且つ処理室内のプロセスガスと高周波バイアス電力とを正確に同期させることができるため、安定性よく形状制御性の高いプラズマエッチング処理を行うことが出来る。
【００４７】
以上の本実施例では、マイクロ波ＥＣＲ放電を利用したエッチング装置を例に説明したが、有事開ＵＨＦ放電、容量結合型放電、誘導結合型放電、マグネトロン放電、表面波励起放電またはトランスファー・カップルド放電等の他の放電を利用したプラズマエッチング装置においても本実施例と同様の作用効果がある。また、本実施例では、エッチング装置について述べたが、プラズマ処理を行うその他のプラズマ処理装置、例えばプラズマＣＶＤ(Ｃｈｅｍｉｃａｌ  Ｖａｐｏｒ  Ｄｅｐｏｓｉｔｉｏｎ)装置またはプラズマＰＶＤ(Ｐｈｙｓｉｃａｌ  Ｖａｐｏｒ  Ｄｅｐｏｓｉｔｉｏｎ)装置についても本実施例と同様の作用効果がある。
【符号の説明】
【００４８】
１０１・・・真空容器
１０２・・・シャワープレート
１０３・・・誘電体窓
１０４・・・処理室
１０５・・・質量流量コントローラ
１０６・・・真空排気口
１０７・・・導波管
１０８・・・真空排気装置
１０９・・・第一の高周波電源
１１０・・・磁場発生コイル
１１１・・・電極
１１２・・・ウエハ
１１３・・・マッチング回路
１１４・・・第二の高周波電源
１１５・・・高周波フィルター
１１６・・・直流電源
【図１】
0006523989.tif 000004
【図２】
0006523989.tif 000005
【図３】
0006523989.tif 000006
【図４】
0006523989.tif 000007